【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
Ａ）熱可塑性ポリマー組成物；および
Ｂ）少なくとも５０モルパーセントのエチレンを含み、ポリマー鎖に沿ってランダムに分布しているハードセグメントおよびソフトセグメントを含む直線状のブロック構造を有する、衝撃改質量のマルチブロックエチレン／α−オレフィンインターポリマー
を含み、
ここで、ハードセグメントの量は前記マルチブロックエチレン／α−オレフィンインターポリマーの全重量に基づいて少なくとも３０重量パーセントであり、前記マルチブロックエチレン／α−オレフィン共重合体は、１．７〜３．５のＭｗ／Ｍｎ、１１０〜１３０の少なくとも1つの融点Ｔｍ（℃）および０．８６０〜０．９２５の密度ｄ（ｇ／ｃｍ3）を有し、Ｔｍおよびｄの数値は関係：
Ｔｍ＞−２００２．９＋４５３８．５（ｄ）−２４２２．２（ｄ）2
に対応することを特徴とする、衝撃改質組成物。
【請求項２】
前記マルチブロックエチレン／α−オレフィンインターポリマーが多分散性ブロック長分布、及び多分散性ブロック数分布を有する、請求項１に記載の衝撃改質組成物。
【請求項３】
各ハードブロックセグメント及び各ソフトブロックセグメントは、エチレン及びα−オレフィンコモノマーが前記ブロック内でランダムに分布している、請求項１に記載の衝撃改質組成物。
【請求項４】
前記熱可塑性ポリマー組成物がポリウレタン、ポリ塩化ビニル、スチレン、水素化スチレン、ポリノルボルネン、ポリエチレン−コ−ノルボルネン、１またはそれ以上の予めグラフト化された官能性モノマーを有するポリ−４−メチル−ペンテン、ポリオレフィン、ポリカーボネート、熱可塑性ポリエステル、ポリアミド、ポリアセタール、およびポリスルホンからなる群より選択される１またはそれ以上のポリマーを含む、請求項１〜３のいずれかに記載の衝撃改質組成物。
【請求項５】
前記マルチブロックエチレン／α−オレフィンインターポリマーが６．０〜９．１のＩ10／Ｉ2を有する、請求項１〜４のいずれかに記載の衝撃改質組成物。
【手続補正２】
【補正対象書類名】明細書
【補正対象項目名】０２９７
【補正方法】変更
【補正の内容】
【０２９７】
本発明を限定された数の実施形態に関して記載してきたが、１つの実施形態の具体的な
特徴を本発明の他の実施形態に帰属させるべきではない。単一の実施形態は本発明の全て
の態様の代表ではない。いくつかの実施形態において、組成物または方法は本明細書中で
述べられていない多数の化合物または工程を含むことができる。他の実施形態において、
組成物または方法は、本明細書中で挙げられていないいずれの化合物または工程も含まず
、または実質的に含まない。記載された実施形態に由来するバリエーションおよび改変物
が存在する。最後に、本明細書中に開示されたいずれの数字も、用語「約」または「ほぼ
」が数を記載するにおいて用いられているかを問わず、近似を意味すると解釈されるべき
である。添付の特許請求の範囲は、本発明の範囲内に入る全ての改変物およびバリエーシ
ョンをカバーすることを意味する。
上記の開示によって提供される本願発明の具体例として、以下の発明が挙げられる。
[１]  Ａ）熱可塑性ポリマー組成物；および
Ｂ）衝撃改質量のハードセグメントおよびソフトセグメントを含むマルチブロックエチレン／α−オレフィンインターポリマー
を含み、
ここで、ハードセグメントの量は前記マルチブロックエチレン／α−オレフィンインターポリマーの全重量に基づいて少なくとも３０重量パーセントであり、前記マルチブロックエチレン／α−オレフィン共重合体は：
（ａ）約１．７から約３．５のＭｗ／Ｍｎ、少なくとも1つの融点Ｔｍ（℃）および密度ｄ（ｇ／ｃｍ3）を有し、Ｔｍおよびｄの数値は関係：
Ｔｍ＞−２００２．９＋４５３８．５（ｄ）−２４２２．２（ｄ）2
に対応する；あるいは
（ｂ）約１．７から約３．５のＭｗ／Ｍｎを有し、融解熱ΔＨ（Ｊ／ｇ）および最も高いＤＳＣピークおよび最も高いＣＲＹＳＴＡＦピークの間の温度差として定義されるデルタ量ΔＴ（℃）によって特徴付けられ、ΔＴおよびΔＨの数値は以下の関係：
ΔＴ＞−０．１２９９（ΔＴＨ）＋６２．８１（ゼロよりも大きくて、１３０Ｊ／ｇまでのΔＨについて）
ΔＴ≧４８℃（１３０Ｊ／ｇよりも大きなΔＨについて）
を有し、ここで、ＣＲＹＳＴＡＦピークは少なくとも５パーセントの累積ポリマーを用いて決定され、５パーセント未満のポリマーが同定可能なＣＲＹＳＴＡＦピークを有する場合ＣＲＹＳＴＡＦ温度は３０℃である；あるいは
（ｃ）マルチブロックエチレン／α−オレフィンインターポリマーの圧縮成形フィルムで測定して、３００パーセント歪および１サイクルにおいて弾性回復率Ｒｅ（％）によって特徴付けられ、密度ｄ（ｇ／ｃｍ3）を有し、エチレン／α−オレフィンインターポリマーが実質的に架橋相を含まない場合Ｒｅおよびｄの数値は以下の関係：
Ｒｅ＞１４８１−１６２９（ｄ）
を満たす；あるいは
（ｄ）ＴＲＥＦを用いて分画した場合に４０℃と１３０℃との間に溶出する分子画分を有し、これは、前記画分が同一温度の間に溶出する比較のランダムエチレンインターポリマー画分のコモノマー含量よりも少なくとも５パーセント高いコモノマーモル含量を有することを特徴とし、ここで、前記比較のランダムエチレンインターポリマーは同一のコモノマーを有し、かつマルチブロックエチレン／α−オレフィンインターポリマーのものから１０パーセント以内のメルトインデックス、密度、コモノマーモル含量（全ポリマーに基づく）を有する；あるいは
（ｅ）ＴＲＥＦを用いて分画した場合、４０℃と１３０℃との間に溶出する少なくとも１つの分子画分を有し、これは、前記画分が少なくとも０．５であって約１までのブロックインデックスを有することを特徴とする；あるいは
（ｆ）ゼロよりも大きくかつ約１．０までの平均ブロックインデックス、および約１．３よりも大きな分子量分布Ｍｗ／Ｍｎを有する；あるいは
（ｇ）２５℃における貯蔵弾性率Ｇ’（２５℃）および１００℃における貯蔵弾性率Ｇ’（１００℃）を有し、Ｇ’（２５℃）：Ｇ’（１００℃）の比が約１：１から９：１の範囲であることを特徴とする、衝撃改質組成物。
[２]  ハードセグメントの量が、前記マルチブロックエチレン／α−オレフィンインターポリマーの全重量に基づいて約３５重量パーセントから約８０重量パーセントである、[１]に記載の衝撃改質組成物。
[３]  前記熱可塑性ポリマー組成物がポリウレタン、ポリ塩化ビニル、スチレン、水素化スチレン、ポリノルボルネン、ポリエチレン−コ−ノルボルネン、１またはそれ以上の予めグラフト化された官能性モノマーを有するポリ−４−メチル−ペンテン、ポリオレフィン、ポリカーボネート、熱可塑性ポリエステル、ポリアミド、ポリアセタール、およびポリスルホンからなる群より選択される１またはそれ以上のポリマーを含む、[１]に記載の衝撃改質組成物。
[４]  前記マルチブロックエチレン／α−オレフィンインターポリマーが約１．７から約３．５のＭｗ／Ｍｎ、少なくとも１つの融点Ｔｍ（℃）、および密度ｄ（ｇ／ｃｍ3）を有し、Ｔｍおよびｄの数値は関係：
Ｔm＞−２００２．９＋４５３８．５（ｄ）−２４２２．２（ｄ）2
に対応する、[１]に記載の衝撃改質組成物。
[５]  前記マルチブロックエチレン／α−オレフィンインターポリマーが約１．７から約３．５のＭｗ／Ｍｎを有し、融解熱ΔＨ（Ｊ／ｇ）、および最も高いＤＳＣピークおよび最も高いＣＲＹＳＴＡＦピークの間の温度差として定義されるデルタ量ΔＴ（℃）によって特徴付けられ、ΔＴおよびΔＨの数値が以下の関係：
ΔＴ＞−０．１２９９（ΔＨ）＋６２．８１（ゼロを超え、かつ１３０Ｊ／ｇまでのΔＨについて）
ΔＴ≧４８℃（１３０Ｊ／ｇよりも大きなΔＨについて）
を有し、ＣＲＹＳＴＡＦピークは累積ポリマーの少なくとも５パーセントを用いて決定され、および前記ポリマーの５パーセント未満が同定可能なＣＲＹＳＴＡＦピークを有する場合ＣＲＹＳＴＡＦ温度が３０℃である、[１]に記載の衝撃改質組成物。
[６]  前記マルチブロックエチレン／α−オレフィンインターポリマーがマルチブロックエチレン／α−オレフィンインターポリマーの圧縮成形フィルムで測定した３００パーセント歪および１サイクルにおける弾性回復率Ｒｅ（％）によって特徴付けられ、および密度ｄ（ｇ／ｃｍ3）を有し、Ｒｅおよびｄの数値は、エチレン／α−オレフィンインターポリマーが実質的に架橋相を含まない場合、以下の関係：
Ｒｅ＞１４８１−１６２９（ｄ）
を満たす、[１]に記載の衝撃改質組成物。
[７]  前記マルチブロックエチレン／α−オレフィンインターポリマーが、ＴＲＥＦを用いて分画した場合に、４０℃および１３０℃の間に溶出する分子画分を有し、これは、前記画分が同一温度の間で溶出する比較のランダムエチレンインターポリマー画分のコモノマーモル含量よりも少なくとも５パーセント高いコモノマーモル含量を有することを特徴とし、ここで、前記比較のランダムエチレンインターポリマーは同一のコモノマーを有し、かつ前記マルチブロックエチレン／α−オレフィンインターポリマーのものから１０パーセント以内であるメルトインデックス、密度およびコモノマーモル含量（全ポリマーに基づいた）を有する、[１]に記載の衝撃改質組成物。
[８]  前記マルチブロックエチレン／α−オレフィンインターポリマーが、ＴＲＥＦを用いて分画した場合、４０℃および１３０℃の間に溶出する少なくとも１つの分子画分を有し、これは、前記画分が少なくとも０．５であって約１までのブロックインデックスを有することを特徴とする、[１]に記載の衝撃改質組成物。
[９]  前記マルチブロックエチレン／α−オレフィンインターポリマーが、ゼロを超えかつ約１．０までの平均ブロックインデックス、および約１．３を超える分子量分布Ｍｗ／Ｍｎを有する、[１]に記載の衝撃改質組成物。
[１０]  前記マルチブロックエチレン／α−オレフィンインターポリマーが、２５℃における貯蔵弾性率Ｇ’（２５℃）、および１００℃における貯蔵弾性率Ｇ’（１００℃）を有し、ここで、Ｇ’（２５℃）：Ｇ’（１００℃）の比率が約１：１から約９：１の範囲にある[１]に記載の衝撃改質組成物。
[１１]  [１]に記載の衝撃改質組成物を含む二次加工品。
[１２]  Ａ）プロピレンポリマー；および
Ｂ）ハードセグメントおよびソフトセグメントを含む衝撃改質量のマルチブロックエチレン／α−オレフィンインターポリマー
を含み、
ここで、前記ハードセグメントの量は前記マルチブロックエチレン／α−オレフィンインターポリマーの全重量に基づいて少なくとも３０重量パーセントであり、前記マルチブロックエチレン／α−オレフィンインターポリマーはゼロを超えかつ約１．０までの平均ブロックインデックス、および約１．３を超える分子量分布Ｍｗ／Ｍｎを有することを特徴とする、衝撃改質組成物。
[１３]  前記ハードセグメントの量が前記マルチブロックエチレン／α−オレフィンインターポリマーの全重量に基づいて約３５重量パーセントから約８０重量パーセントである、[１２]に記載の衝撃改質組成物。
[１４]  Ａ）高密度ポリエチレン；および
Ｂ）ハードセグメントおよびソフトセグメントを含む衝撃改質量のマルチブロックエチレン／α−オレフィンインターポリマー
を含み、
ここで、前記ハードセグメントの量は前記マルチブロックエチレン／α−オレフィンインターポリマーの全重量に基づいて少なくとも３０重量パーセントであり、前記マルチ−ブロックエチレン／α−オレフィンインターポリマーはゼロを超え、かつ約１．０までの平均ブロックインデックス、および約１．３を超える分子量分布Ｍｗ／Ｍｎを有することを特徴とする、衝撃改質組成物。
[１５]  前記ハードセグメントの量が前記マルチブロックエチレン／α−オレフィンインターポリマーの全重量に基づいて約３５重量パーセントから約８０重量パーセントである、[１４]に記載の衝撃改質組成物。